(57)【要約】【課題】形状追随性、粘着性、繰り出し性に優れる粘着シートとして用いられる積層体を提供すること。【解決手段】下記成分（Ａ）を含有する層（Ｉ）と下記成分（Ｂ）を含有する層（ＩＩ）を有し、一方の表面が層（Ｉ）であり、もう一方の表面が層（ＩＩ）であり、層（Ｉ）が発泡層である積層体。（Ａ）：結晶性オレフィン系重合体（Ｂ）：非晶性α―オレフィン系重合体好ましくは、成分（Ａ）が下記要件ａ▲１▼及びａ▲２▼を充足し、成分（Ｂ）が下記要件ｂ▲１▼、ｂ▲２▼及びｂ▲３▼を充足すること。ａ▲１▼：結晶性プロピレン系重合体。ａ▲２▼：融解熱量が３０〜１５０Ｊ／ｇ。ｂ▲１▼：炭素原子数が３〜２０のα−オレフィンに基づく単量体単位の含有量が２０モル％以上（ただし、該重合体中の全単量体単位の含有量を１００モル％とする。）。ｂ▲２▼：極限粘度［η］が０．１〜１０ｄｌ／ｇ。ｂ▲３▼：分子量分布が１〜４。【選択図】    なし【特許請求の範囲】
【請求項１】
下記成分（Ａ）を含有する層（Ｉ）と下記成分（Ｂ）を含有する層（ＩＩ）を有し、一方の表面が層（Ｉ）であり、もう一方の表面が層（ＩＩ）であり、層（Ｉ）が発泡層である積層体。
（Ａ）：結晶性オレフィン系重合体
（Ｂ）：非晶性α―オレフィン系重合体
【請求項２】
層（Ｉ）が更に成分（Ｂ）を含有し、層（ＩＩ）が更に成分（Ａ）を含有する請求項１に記載の積層体。
【請求項３】
層（Ｉ）の成分（Ａ）と成分（Ｂ）の合計量を１００重量％として、層（Ｉ）の成分（Ａ）の含有量が１０〜９５重量％であり、層（Ｉ）の成分（Ｂ）の含有量が９０〜５重量％であり、層（ＩＩ）の成分（Ａ）と成分（Ｂ）の合計量を１００重量％として、層（ＩＩ）の成分（Ａ）の含有量が１〜９０重量％であり、層（ＩＩ）の成分（Ｂ）の含有量が９９〜１０重量％である請求項１または２に記載の積層体。
【請求項４】
成分（Ａ）が下記要件ａ▲１▼およびａ▲２▼を充足し、成分（Ｂ）が下記要件ｂ▲１▼、ｂ▲２▼およびｂ▲３▼を充足する請求項１〜３のいずれかに記載の積層体。
ａ▲１▼：結晶性プロピレン系重合体であること。
ａ▲２▼：融解熱量が３０〜１５０Ｊ／ｇであること。
ｂ▲１▼：炭素原子数が３〜２０のα−オレフィンに基づく単量体単位の含有量が２０モル％以上（ただし、該重合体中の全単量体単位の含有量を１００モル％とする。）であること。
ｂ▲２▼：極限粘度［η］が０．１〜１０ｄｌ／ｇであること。
ｂ▲３▼：分子量分布が１〜４であること。
【発明の詳細な説明】
【０００１】
【発明の属する技術分野】
本発明は、粘着性、繰り出し性、形状追随性に優れるオレフィン系積層体に関するものである。
【０００２】
【従来の技術】
衣服や床などの掃除に用いられるシート、内装材等を固定する建材固定テープなどに用いられる粘着シートは、取り扱いやすさの観点からロール巻きの製品として使用されることが多く、該粘着シートには、粘着性に加え、繰り出し性が求められる。このような粘着シートとしては、例えば、低密度ポリエチレン樹脂からなる発泡シートの一方の面に、高密度ポリエチレン樹脂を含有する樹脂組成物からなる剥離層を設け、該発泡シートのもう一方の面にアクリル系粘着剤からなる粘着剤層を設けた積層体が提案されている（例えば、特許文献１参照。）。
【０００３】
【特許文献１】
特開平６−３３０２２号公報
【０００４】
【発明が解決しようとする課題】
ところが、従来の粘着シートでは、被着体の形状によっては、粘着シートと被着体との密着が十分でないことがあり、形状追随性において十分満足のいくものではなかった。
かかる状況のもと、本発明が解決しようとする課題は、形状追随性、粘着性、繰り出し性に優れる粘着シートとして用いられる積層体を提供することにある。
【０００５】
【課題を解決するための手段】
すなわち本発明は、発泡層と粘着層を有し、一方の表面が発泡層であり、もう一方の表面が粘着層である積層体であって、該発泡層が下記成分（Ａ）を含有し、該粘着層が下記成分（Ｂ）を含有する積層体にかかるものである。
（Ａ）：結晶性オレフィン系重合体
（Ｂ）：非晶性α―オレフィン系重合体
【０００６】
【発明の実施の形態】
本発明の成分（Ａ）の結晶性オレフィン系重合体は、オレフィンから誘導される単量体単位を含有する重合体であって、示差走査熱量測定（ＤＳＣ）により、−１００〜２００℃に融解熱量が１Ｊ／ｇ以上の結晶の融解ピークが観測される重合体である。繰り出し性の観点から、該結晶の融解ピークの融解熱量は、好ましくは３０Ｊ／ｇ以上であり、より好ましくは６０Ｊ／ｇ以上であり、形状追随性の観点から、好ましくは１５０Ｊ／ｇ以下であり、より好ましくは１２０Ｊ／ｇ以下である。また、該結晶融解ピークの中でピーク温度が最大である結晶融解ピークの温度は、形状追随性の観点から、好ましくは１７０℃以下であり、より好ましくは１６５℃以下であり、繰り出し性、耐熱性の観点から、好ましくは１００℃以上であり、より好ましくは１３０℃以上である。
【０００７】
成分（Ａ）の結晶性オレフィン系重合体のオレフィンとしては、エチレン、プロピレン、１−ブテン、１−ペンテン、３−メチル−１−ブテン、１−ヘキセン、４−メチル−１−ペンテン、１−オクテン等があげられる。結晶性オレフィン系重合体としては、エチレン単独重合体、エチレン−１−ブテン共重合体、エチレン−１−ヘキセン共重合体、エチレン−１−オクテン共重合体、プロピレン単独重合体、プロピレン−エチレン共重合体、プロピレン−１−ブテン共重合体、プロピレン−１−ヘキセン共重合体、プロピレン−１−オクテン共重合体、プロピレン−エチレン−１−ブテン共重合体、プロピレン−エチレン−１−ヘキセン共重合体、１−ブテン単独重合体などをあげることができる。これらは、１種または２種以上組み合わせて用いられる。
【０００８】
成分（Ａ）の結晶性オレフィン系重合体の中では、プロピレン系重合体であることが好ましく、具体的には、プロピレン単独重合体、プロピレン−エチレン共重合体、プロピレン−１−ブテン共重合体、プロピレン−１−ヘキセン共重合体、プロピレン−１−オクテン共重合体、プロピレン−エチレン−１−ブテン共重合体、プロピレン−エチレン−１−ヘキセン共重合体などがあげられ、共重合体は、ランダム共重合体であっても、ブロック共重合体であってもよい。また、プロピレンから誘導される単量体単位の含有量は５０モル％以上であることが好ましい。
【０００９】
成分（Ａ）の結晶性オレフィン系重合体のメルトフローレート（ＭＦＲ）は、積層体の外観、形状追随性の観点から、好ましくは０．１ｇ／１０分以上であり、繰り出し性の観点から、好ましくは１００ｇ／１０分以下であり、より好ましくは２０ｇ／１０分以下である。なお、該ＭＦＲは、ＪＩＳ  Ｋ７２１０に従い、温度２３０℃、荷重２１．１８Ｎの条件で測定される。
【００１０】
成分（Ａ）の結晶性ポリオレフィン系重合体は、チタン含有固体状遷移金属成分と有機金属成分とを組み合わせて用いるチーグラー・ナッタ型触媒、あるいは、シクロペンタジエニル骨格を少なくとも１個有する周期表第４Ａ族〜第６Ａ族の遷移金属化合物成分と助触媒成分とを組み合わせて用いるメタロセン触媒などを用いて、スラリー重合法、気相重合法、塊状重合法、溶液重合法、あるいはこれらを組み合わせた重合法などにより製造される。該重合法は、一段重合法であっても、多段重合法であってもよい。また、該当する市販品を用いることもできる。
【００１１】
本発明の成分（Ｂ）の非晶性α−オレフィン系重合体は、α−オレフィンから誘導される単量体単位を含有する重合体であって、示差走査熱量測定（ＤＳＣ）により、−１００〜２００℃に結晶の融解熱量が１Ｊ／ｇ以上の融解ピークおよび結晶化熱量が１Ｊ／ｇ以上の結晶化ピークのいずれもが観測されない重合体である。該範囲に融解ピークが観測されると、粘着性に劣ることがある。
【００１２】
成分（Ｂ）の非晶性α−オレフィン系重合体のα−オレフィンとしては、プロピレン、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン等の直鎖状α−オレフィン；３−メチル−１−ブテン、３−メチル−１−ペンテン、４−メチル−１−ペンテン、２−エチル−１−ヘキセン、２，２，４−トリメチル−１−ペンテン等の分岐状α−オレフィンなどが例示される。これらα−オレフィンは、１種または２種以上組み合わせて用いられる。また、α−オレフィンの中では、炭素原子数が３〜２０のα−オレフィンが好ましい。
【００１３】
成分（Ｂ）の非晶性α−オレフィン系重合体としては、粘着性を高める観点から、炭素原子数が３〜２０のα−オレフィンから誘導される単量体単位の含有量は、好ましくは２０モル％以上であり、より好ましくは３５モル％以上であり、特に好ましくは５０モル％以上である。ただし、非晶性α−オレフィン系重合体中の全単量体単位含有量を１００モル％とする。
【００１４】
成分（Ｂ）の非晶性α−オレフィン系重合体は、α−オレフィン以外の単量体から誘導される単量体単位を含有していてもよく、該α−オレフィン以外の単量体としては、たとえば、エチレン、ポリエン化合物、環状オレフィン、ビニル芳香族化合物等があげられる。該単量体単位の含有量は、非晶性α−オレフィン系重合体中の全単量体単位含有量を１００モル％として、好ましくは８０モル％以下、より好ましくは６５モル％以下であり、特に好ましくは５０モル％以下である。
【００１５】
上記ポリエン化合物としては、共役ポリエン化合物、非共役ポリエン化合物などをあげることができる。共役ポリエン化合物としては、脂肪族共役ポリエン化合物および脂環族共役ポリエン化合物などがあげられ、非共役ポリエン化合物としては、脂肪族非共役ポリエン化合物、脂環族非共役ポリエン化合物、芳香族非共役ポリエン化合物等があげられる。これらは、アルコキシ基、アリール基、アリールオキシ基、アラルキル基、アラルキルオキシ基などを有していてもよい。
【００１６】
上記環状オレフィンとしては、たとえば、ノルボルネン、５−メチルノルボルネン、５−エチルノルボルネン、５−プロピルノルボルネン、５，６−ジメチルノルボルネン、１−メチルノルボルネン、７−メチルノルボルネン、５，５，６−トリメチルノルボルネン、５−フェニルノルボルネン、５−ベンジルノルボルネン、５−エチリデンノルボルネン、５−ビニルノルボルネン、１，４，５，８−ジメタノ−１，２，３，４，４ａ，５，８，８ａ−オクタヒドロナフタレン、２−メチル−１，４，５，８−ジメタノ−１，２，３，４，４ａ，５，８，８ａ−オクタヒドロナフタレン、２−エチル−１，４，５，８−ジメタノ−１，２，３，４，４ａ，５，８，８ａ−オクタヒドロナフタレン、２，３−ジメチル−１，４，５，８−ジメタノ−１，２，３，４，４ａ，５，８，８ａ−オクタヒドロナフタレン、２−ヘキシル−１，４，５，８−ジメタノ−１，２，３，４，４ａ，５，８，８ａ−オクタヒドロナフタレン、２−エチリデン−１，４，５，８−ジメタノ−１，２，３，４，４ａ，５，８，８ａ−オクタヒドロナフタレン、２−フルオロ−１，４，５，８−ジメタノ−１，２，３，４，４ａ，５，８，８ａ−オクタヒドロナフタレン、１，５−ジメチル−１，４，５，８−ジメタノ−１，２，３，４，４ａ，５，８，８ａ−オクタヒドロナフタレン、２−シクロへキシル−１，４，５，８−ジメタノ−１，２，３，４，４ａ，５，８，８ａ−オクタヒドロナフタレン、２，３−ジクロロ−１，４，５，８−ジメタノ−１，２，３，４，４ａ，５，８，８ａ−オクタヒドロナフタレン、２−イソブチル−１，４，５，８−ジメタノ−１，２，３，４，４ａ，５，８，８ａ−オクタヒドロナフタレン、１，２−ジヒドロジシクロペンタジエン、５−クロロノルボルネン、５，５−ジクロロノルボルネン、５−フルオロノルボルネン、５，５，６−トリフルオロ−６−トリフルオロメチルノルボルネン、５−クロロメチルノルボルネン、５−メトキシノルボルネン、５，６−ジカルボキシルノルボルネンアンハイドレート、５−ジメチルアミノノルボルネン、５−シアノノルボルネン、シクロペンテン、３−メチルシクロペンテン、４−メチルシクロペンテン、３，４−ジメチルシクロペンテン、３，５−ジメチルシクロペンテン、３−クロロシクロペンテン、シクロへキセン、３−メチルシクロへキセン、４−メチルシクロヘキセン、３，４−ジメチルシクロヘキセン、３−クロロシクロヘキセン、シクロへプテン等があげられる。
【００１７】
上記ビニル芳香族化合物としては、たとえば、スチレン、α−メチルスチレン、ｐ−メチルスチレン、ビニルキシレン、モノクロルスチレン、ジクロルスチレン、モノブロムスチレン、ジブロムスチレン、フルオロスチレン、ｐ−ｔｅｒｔ−ブチルスチレン、エチルスチレン、ビニルナフタレン等があげられる。
【００１８】
成分（Ｂ）の非晶性α−オレフィン系重合体としては、好ましくはプロピレン単独重合体、プロピレン−エチレン共重合体、プロピレン以外のα−オレフィンとプロピレンとの共重合体、プロピレン以外のα−オレフィンとプロピレンとエチレンとの共重合体であり、より好ましくはプロピレン単独重合体、プロピレン−エチレン共重合体、プロピレン−１−ブテン共重合体、プロピレン−１−ヘキセン共重合体、プロピレン−エチレン−１−ブテン共重合体、プロピレン−エチレン−１−ヘキセン共重合体であり、さらに好ましくはプロピレン−１−ブテン共重合体、プロピレン−エチレン−１−ブテン共重合体であり、特に好ましくはプロピレン−１−ブテン共重合体、プロピレン−エチレン−１−ブテン共重合体であり、最も好ましくはプロピレン−１−ブテン共重合体である。上記重合体は、１種で用いてもよく、２種以上組み合わせて用いてもよい。
【００１９】
成分（Ｂ）の非晶性α−オレフィン系重合体の極限粘度［η］は、繰り出し性を高める観点から、好ましくは０．１ｄｌ／ｇ以上であり、より好ましくは０．３ｄｌ／ｇ以上であり、粘着性を高める観点から、好ましくは１０ｄｌ／ｇ以下であり、より好ましくは７ｄｌ／ｇ以下である。なお、極限粘度［η］は１３５℃のテトラリン中で測定される。
【００２０】
成分（Ｂ）の非晶性α−オレフィン系重合体の分子量分布は、粘着性、繰り出し性を高める観点から、好ましくは１〜４であり、より好ましくは１〜３である。該分子量分布は、重量平均分子量（Ｍｗ）と数平均分子量（Ｍｎ）との比（Ｍｗ／Ｍｎ）であり、ゲルパーミエイションクロマトグラフ（ＧＰＣ）により、標準ポリスチレンを分子量標準物質として測定される。
【００２１】
成分（Ｂ）の非晶性α−オレフィン系重合体の製造には、公知のオレフィン重合用触媒を用いた公知の重合方法が用いられる。これらの中でも好ましくは、メタロセン系錯体や非メタロセン系錯体などの錯体系触媒を用いた、スラリー重合法、溶液重合法、塊状重合法、気相重合法、あるいはこれらを組み合わせた重合法等であり、該錯体系触媒としては、たとえば特開昭５８−１９３０９号公報、特開昭６０−３５００５号公報、特開昭６０−３５００６号公報、特開昭６０−３５００７号公報、特開昭６０−３５００８号公報、特開昭６１−１３０３１４号公報、特開平３−１６３０８８号公報、特開平４−２６８３０７号公報、特開平９−１２７９０号公報、特開平９−８７３１３号公報、特開平１０−５０８０５５号公報、特開平１１−８０２３３号公報、特表平１０−５０８０５５号公報などに記載のメタロセン系触媒；特開平１０−３１６７１０号公報、特開平１１−１００３９４号公報、特開平１１−８０２２８号公報、特開平１１−８０２２７号公報、特表平１０−５１３４８９号公報、特開平１０−３３８７０６号公報、特開表１１−７１４２０号公報などに記載の非メタロセン系の錯体触媒を例示することができる。これらの中でも、入手容易性の観点から、メタロセン触媒が好ましく、その中でも好適なメタロセン触媒の例としては、シクロペンタジエン形アニオン骨格を少なくとも１個有し、Ｃ１対称構造を有する周期表第３族〜第１２族の遷移金属錯体が好ましい。また、メタロセン触媒を用いた製造方法の特に好ましい例として、欧州特許出願公開第１２１１２８７号明細書の方法を例示することができる。
【００２２】
本発明の積層体の層（Ｉ）は、成分（Ａ）を含有する層であって、発泡層である。形状追随性を高める観点から、層（Ｉ）は成分（Ｂ）を含有していることが好ましい。層（Ｉ）中の成分（Ａ）と成分（Ｂ）の含有量としては、形状追随性を高める観点から、層（Ｉ）の成分（Ａ）と成分（Ｂ）の合計量を１００重量％として、好ましくは、成分（Ａ）の含有量が９５重量％以下であり、成分（Ｂ）の含有量が５重量％以上であり、より好ましくは、成分（Ａ）の含有量が８０重量％以下であり、成分（Ｂ）の含有量が２０重量％以上である。また、繰り出し性を高める観点から、層（Ｉ）の成分（Ａ）と成分（Ｂ）の合計量を１００重量％として、好ましくは、成分（Ａ）の含有量が１０重量％以上であり、成分（Ｂ）の含有量が９０重量％以下であり、より好ましくは、成分（Ａ）の含有量が２０重量％を超え、成分（Ｂ）の含有量が８０重量％未満であり、更に好ましくは、成分（Ａ）の含有量が２５重量％を超え、成分（Ｂ）の含有量が７５重量％未満であり、特に好ましくは、成分（Ａ）の含有量が３０重量％を超え、成分（Ｂ）の含有量が７０重量％未満である。
【００２３】
層（Ｉ）は、例えば、成分（Ａ）あるいは成分（Ａ）を含有する組成物に発泡剤を配合したものを、押出成形、射出成形、型内発泡成形などを行うことにより得られ、層（Ｉ）の成形方法としては、好ましくは押出成形法である。該発泡剤としては、公知の発泡剤が用いられ、化学発泡剤、物理発泡剤等があげられる。化学発泡剤としては、アゾジカルボンアミド、アゾビスイソブチロニトリル、ジニトロソペンタメチレンテトラミン、ｐ−トルエンスルホニルヒドラジド、ｐ，ｐ’−オキシ−ビス（ベンゼンスルホニルヒドラジド）、重炭酸ナトリウム、炭酸アンモニウム、重炭酸アンモニウム等があげられ、これらの中では、アゾジカルボンアミド、重炭酸ナトリウムが好ましい。物理発泡剤としては、炭酸ガス、窒素ガス、空気、ｎ−プロパン、ｎ−ペンタン、ｎ−ヘキサン等があげられる。発泡剤の中では、取り扱い易さから、アゾジカルボンアミド、重炭酸ナトリウムや炭酸ガスが好ましい。これら発泡剤は、１種または２種以上用いられる。
【００２４】
発泡剤の分解温度、分解速度を調整するために、上記発泡剤と発泡助剤を併用してもよい。該発泡助剤としては、酸化亜鉛、硝酸亜鉛、塩基性炭酸亜鉛、ステアリン酸亜鉛、フタル酸鉛、炭酸鉛、尿素、グリセリンなどをあげることができる。また、上記発泡剤と気泡造核剤を併用してもよく、該気泡造核剤としては、炭酸カルシウム、タルク、シリカなどの粉体をあげることができる。
【００２５】
層（Ｉ）の発泡倍率は、形状追随性を高める観点から、好ましくは１．２倍以上であり、より好ましくは１．５倍以上である。
【００２６】
積層体の層（Ｉ）の厚さは、用途により異なるが、通常０．０５〜１００ｍｍである。
【００２７】
本発明の積層体の層（ＩＩ）は、成分（Ｂ）を含有する層である。繰り出し性を高める観点から、粘着層は成分（Ａ）を含有していることが好ましい。層（ＩＩ）中の成分（Ａ）と成分（Ｂ）の含有量としては、繰り出し性を高める観点から、層（ＩＩ）の成分（Ａ）と成分（Ｂ）の合計量を１００重量％として、好ましくは、成分（Ａ）の含有量が１重量％以上であり、成分（Ｂ）の含有量が９９重量％以下であり、より好ましくは、成分（Ａ）の含有量が５重量％以上であり、成分（Ｂ）の含有量が９５重量％以下であり、更に好ましくは、成分（Ａ）の含有量が１０重量％以上であり、成分（Ｂ）の含有量が９０重量％以下である。また、粘着性、形状追随性を高める観点から、層（ＩＩ）の成分（Ａ）と成分（Ｂ）の合計量を１００重量％として、好ましくは、成分（Ａ）の含有量が９０重量％以下であり、成分（Ｂ）の含有量が１０重量％以上であり、より好ましくは、成分（Ａ）の含有量が６０重量％以下であり、成分（Ｂ）の含有量が４０重量％以上であり、更に好ましくは、成分（Ａ）の含有量が３０重量％以下であり、成分（Ｂ）の含有量が７０重量％以上であり、特に好ましくは、成分（Ａ）の含有量が２５重量％以下であり、成分（Ｂ）の含有量が７５重量％以上であり、最も好ましくは、成分（Ａ）の含有量が２０重量％以下であり、成分（Ｂ）の含有量が８０重量％以上である。また、層（ＩＩ）は、粘着性の観点から、通常、非発泡層である。
【００２８】
積層体の層（ＩＩ）の厚さは、用途により異なるが、通常０．０１〜１００ｍｍである。
【００２９】
積層体の各層には、必要に応じて、結晶核剤、透明化剤、耐熱安定剤、紫外線安定剤、紫外線吸収剤、オゾン劣化防止剤、耐候性安定剤、架橋剤、架橋助剤、防錆剤、イオントラップ剤、難燃剤、難燃助剤、無機充填剤、帯電防止剤、着色剤、分散剤、アンチブロッキング剤、抗菌剤、石油樹脂、高周波加工助剤、有機顔料、無機顔料等の各種添加剤を加えることができる。
【００３０】
積層体の製造方法としては、公知の方法が用いられ、例えば、あらかじめ成形された層（Ｉ）と層（ＩＩ）とを積層する方法、あらかじめ成形された層（Ｉ）に層（ＩＩ）を押出しラミネートする方法、あらかじめ成形された層（ＩＩ）に層（Ｉ）を押出しラミネートする方法、多層押出機により層（Ｉ）と層（ＩＩ）とを共押出しする方法、未発泡処理の層（Ｉ）と層（ＩＩ）とを積層した積層体を発泡処理する方法などがあげられる。経済性の観点から、多層押出機により層（Ｉ）と層（ＩＩ）とを共押出しする方法が好ましい。
【００３１】
本発明の積層体は、その優れた特徴を利用して、車両、家電、建築、医療、雑貨等の分野において、固定テープや除塵シートなどの粘着シートとして好適に用いられる。
【００３２】
【実施例】
以下実施例により本発明を説明する。
物性測定は、下記のとおり行った。
（１）重合体中の各単量体単位の含有量
非晶性α―オレフィン系重合体中の各単量体単位の含有量は、核磁気共鳴装置（Ｂｒｕｋｅｒ社製  商品名ＡＣ−２５０）を用いて、１３Ｃ−ＮＭＲスペクトルの測定結果に基づき算出した。具体的には、１３Ｃ−ＮＭＲスペクトルのプロピレン単位由来のメチル炭素スペクトル強度と１−ブテン単位由来のメチル炭素スペクトル強度の比からプロピレン単位と１−ブテン単位の組成比を算出した。
（２）極限粘度［η］
１３５℃において、ウベローデ粘度計を用いて行った。テトラリン単位体積あたりの非晶性α―オレフィン系重合体の濃度ｃが、０．６、１．０、１．５ｍｇ／ｍｌである非晶性α―オレフィン系重合体のテトラリン溶液を調整し、１３５℃における極限粘度を測定した。それぞれの濃度で３回繰り返し測定し、得られた３回の値の平均値をその濃度での比粘度（ηｓｐ）とし、ηｓｐ／ｃのｃをゼロ外挿した値を極限粘度［η］として求めた。
（３）分子量分布
ゲルパーミエイションクロマトグラフ（ＧＰＣ）法により行った。測定装置はＷａｔｅｒｓ社製１５０Ｃ／ＧＰＣ、溶出温度は１４０℃、使用カラムは昭和電工社製Ｓｏｄｅｘ  Ｐａｃｋｅｄ  ＣｏｌｕｍｎＡ−８０Ｍ（２本）、分子量標準物質はポリスチレン（東ソー社製、分子量６８−８，４００，０００）を用いた。得られたポリスチレン換算重量平均分子量（Ｍｗ）、数平均分子量（Ｍｎ）、更にこの比（Ｍｗ／Ｍｎ）を分子量分布とした。測定サンプルは、約５ｍｇの重合体を５ｍｌのｏ−ジクロロベンゼンに溶解して約１ｍｇ／ｍｌの濃度の溶液とし、該溶液を４００μｌインジェクションした。溶出溶媒流速は１．０ｍｌ／分とし、屈折率検出器にて検出した。
（４）示差走査熱量測定
示差走査熱量計（セイコー電子工業社製ＤＳＣ２２０Ｃ：入力補償ＤＳＣ）を用い以下の条件で測定した。
（ｉ）試料約５ｍｇを室温から３０℃／分の昇温速度で２００℃まで昇温し、昇温完了後、５分間保持した。
（ｉｉ）次いで、２００℃から１０℃／分の降温速度で−１００℃まで降温し、降温完了後、５分間、保持した。この（ｉｉ）で観察されるピークが結晶化ピークであり、ピーク面積が１Ｊ／ｇ以上の結晶化ピークの有無を確認した。
（ｉｉｉ）次いで、−１００℃から１０℃／分の昇温速度で２００℃まで昇温した。この（ｉｉｉ）で観察されるピークが結晶の融解ピークであり、ピーク面積が１Ｊ／ｇ以上の融解ピークの有無を確認した。
（５）メルトフローレート（ＭＦＲ）
ＪＩＳ  Ｋ７２１０に従い、荷重２１．１８Ｎ、温度２３０℃の条件で測定を行った。
【００３３】
（６）粘着性
積層体の層（ＩＩ）同士を貼り合せ、５Ｋｇのゴム被覆ローラーで圧着後２３℃で３０分間放置し、剥離幅２５ｍｍ、剥離角度１８０°、剥離速度５００ｍｍ／分、剥離温度２３℃の条件で、貼り合わせた積層体を剥がす際に要する力を測定した。この値が大きい程、粘着性に優れる。
（７）繰り出し性
積層体の層（Ｉ）と層（ＩＩ）を貼り合せ、５Ｋｇのゴム被覆ローラーで圧着後２３℃にて３０分間放置し、剥離幅２５ｍｍ、剥離角度１８０°、剥離速度５００ｍｍ／分、剥離温度２３℃の条件で、貼り合わせた積層体を剥がす際に要する力を測定した。この値が小さいほど、繰り出し性に優れる。
（８）形状追随性
縦２３ｃｍ×横２８ｃｍの研磨布（永塚工業株式会社製  ＧＲＩＴ  ＮＯ．６０）上に平均粒径３．９μｍの無機微粒子（富士シリシア製  サイリシア５５０）を５ｇ散布した。次に、無機微粒子を散布した研磨布面と積層体の層（ＩＩ）とが貼り合わさるように、研磨布に縦２３ｃｍ×横２８ｃｍの積層体を重ね、５Ｋｇのゴム被覆ローラーで圧着した。積層体を剥離後、研磨布上に残留している無機微粒子の重量割合を算出した。該重量割合が小さいほど形状追随性に優れる。
【００３４】
＜実施例１＞
（結晶性オレフィン系重合体の準備）
プロピレン−エチレンランダム共重合体（住友化学工業製  ノーブレン  ＦＨ３３１５（ＭＦＲ＝３．５ｇ／１０分）、以下、重合体Ａと称する。）を用いた。融解熱量は７５．４Ｊ／ｇであった。
【００３５】
（非晶性α―オレフィン系重合体の製造）
攪拌機を備えた１００ＬのＳＵＳ製重合器中で、プロピレンと１−ブテンとを、分子量調節として水素を用い、以下の方法で連続的に共重合させて、本発明の成分（Ｂ）に相当するプロピレン−１−ブテン共重合体（以下、重合体Ｂと称する。）を得た。
重合器の下部から、重合溶媒としてのヘキサンを１００Ｌ／時間の供給速度で、プロピレンを２４．００Ｋｇ／時間の供給速度で、１−ブテンを１．８１Ｋｇ／時間の供給速度で、それぞれ連続的に供給した。
重合器の上部から、重合器中の反応混合物が１００Ｌの量を保持するように、反応混合物を連続的に抜き出した。
重合器の下部から、重合触媒の成分として、ジメチルシリル（テトラメチルシクロペンタジエニル）（３−ｔｅｒｔ−ブチル−５−メチル−２−フェノキシ）チタニウムジクロライドを０．００５ｇ／時間の供給速度で、トリフェニルメチルテトラキス（ペンタフルオロフェニル）ボレートを０．２９８ｇ／時間の供給速度で、トリイソブチルアルミニウムを２．３１５ｇ／時間の供給速度で、それぞれ連続的に供給した。
共重合反応は、重合器の外部に取り付けられたジャケットに冷却水を循環させることによって、４５℃で行った。
重合器の上部から連続的に抜き出された反応混合物に少量のエタノールを添加して重合反応を停止させた後、脱モノマー及び水洗浄をし、次いで、大量の水中でスチームによって溶媒を除去することによって、重合体Ｂを得、これを８０℃で１昼夜減圧乾燥した。重合体Ｂの生成速度は７．１０Ｋｇ／時間であった。重合体Ｂ中のプロピレン単位含有量は９４．５重量％、１−ブテン単位含有量は５．５重量％であった。また、重合体Ｂの極限粘度［η］は２．３ｄｌ／ｇであり、分子量分布（Ｍｗ／Ｍｎ）は２．２であった。また、融点は実質的に観測されなかった。
【００３６】
（積層体の製造）
層（Ｉ）用材料として、重合体Ａ  ３２重量部と重合体Ｂ  ６８重量部と発泡剤（ハイドロセロール、クラリアントジャパン社製  ＣＦ４０Ｅ）３重量部との配合物を用い、層（ＩＩ）用材料として、重合体Ａ  １５重量部、重合体Ｂ  ８５重量％との配合物を用いた。層（Ｉ）用材料と層（ＩＩ）用材料とを、層（Ｉ）用押出機温度２１０℃、層（ＩＩ）用押出機温度２６０℃、Ｔダイ（フィードブロック）温度１７７℃の条件で共押し出しし、１０℃に温調したチルロールで冷却固化し、層（Ｉ）の厚さが６５０μｍ、層（ＩＩ）の厚さが２８０μｍの積層体を成形した。得られた積層体の物性評価結果を表１に示す。
【００３７】
＜実施例２＞
層（Ｉ）用材料として、重合体Ａ  ４９重量部と重合体Ｂ  ５１重量部と発泡剤（ハイドロセロール、クラリアントジャパン社製  ＣＦ４０Ｅ）３重量部との配合物を用いる以外は、実施例１と同様に積層体を成形した。得られた積層体の物性評価結果を表１に示す。
【００３８】
＜比較例１＞
重合体Ａ  １５重量部、重合体Ｂ  ８５重量％との配合物を、押出機温度２６０℃、Ｔダイ温度１７７℃の条件で押し出しし、１０℃に温調したチルロールで冷却固化し、厚さが９００μｍの単層シートを成形した。得られたシートの物性評価結果を表１に示す。
【００３９】
【表１】
2004284328.tif 000002
【００４０】
【発明の効果】
以上説明したとおり、本発明により、形状追随性、粘着性、繰り出し性に優れる粘着シートとして用いられる積層体を提供することができた。また、本発明の積層体は、アクリル臭が無く、粘着シートとして使用する際に、剥離シートを用いなくともよい。